(57)【要約】      （修正有）【課題】面発光体の光取り出し効率や正面輝度を向上させ、面発光体の出射光波長の出射角度依存性を抑制させる光学フィルムを提供する。【解決手段】凸形状のマイクロレンズ１１が、複数配置され、マイクロレンズが、領域α１２及び領域β１３を有し、領域βが、マイクロレンズの凸形状の外側部分を占め、領域αを覆うように位置している光学フィルムであって、領域αが、マトリックス樹脂Ｍα及び光拡散微粒子Ｐαを含み、領域αを構成するマトリックス樹脂Ｍαの屈折率と領域αに含まれる光拡散微粒子Ｐαの屈折率との差が、０．１２以上である光学フィルム。【選択図】図１
2016018050.tif 000002
【特許請求の範囲】
【請求項１】
凸形状のマイクロレンズが、複数配置され、
マイクロレンズが、領域α及び領域βを有し、
領域βが、マイクロレンズの凸形状の外側部分を占め、領域αを覆うように位置している光学フィルムであって、
領域αが、マトリックス樹脂Ｍα及び光拡散微粒子Ｐαを含み、
領域αを構成するマトリックス樹脂Ｍαの屈折率と領域αに含まれる光拡散微粒子Ｐαの屈折率との差が、０．１２以上である光学フィルム。
【請求項２】
領域αに含まれる光拡散微粒子Ｐαの屈折率が領域αを構成するマトリックス樹脂Ｍαの屈折率よりも高い、請求項１に記載の光学フィルム。
【請求項３】
領域αを構成するマトリックス樹脂Ｍαが、アクリル樹脂であり、
領域αに含まれる光拡散微粒子Ｐαが、メラミン樹脂である、請求項１又は２に記載の光学フィルム。
【請求項４】
領域αに含まれる光拡散微粒子Ｐαの含有量が、領域αを構成するマトリックス樹脂Ｍα１００質量部に対し、１質量部〜７０質量部である、請求項１〜３のいずれかに記載の光学フィルム。
【請求項５】
領域αを構成するマトリックス樹脂Ｍα及び領域βを構成するマトリックス樹脂Ｍβが、同一の樹脂である、請求項１〜４のいずれかに記載の光学フィルム。
【請求項６】
領域βが、光拡散微粒子Ｐβを含まない、請求項１〜５のいずれかに記載の光学フィルム。
【請求項７】
マイクロレンズの形状が、球欠形状、球欠台形状、楕円体球欠形状、楕円体球欠台形状、角錐形状及び角錐台形状の少なくとも１種である、請求項１〜６のいずれかに記載の光学フィルム。
【請求項８】
請求項１〜７のいずれかに記載の光学フィルム及び面光源を含む、面発光体。
【請求項９】
順次実行される下記工程Ａ〜Ｄを含む、請求項１〜７のいずれかに記載の光学フィルムの製造方法。
工程Ａ：凹形状のマイクロレンズ転写部が複数配置された外周面を有するロール型を回転させ、ロール型の外周面に沿ってロール型の回転方向に基材を走行させながら、ロール型の外周面に活性エネルギー線硬化性組成物βを塗布し、マイクロレンズ転写部の一部を活性エネルギー線硬化性組成物βで充填する工程
工程Ｂ：ロール型の外周面と基材との間に活性エネルギー線硬化性組成物αを供給する工程
工程Ｃ：ロール型の外周面と基材との間に少なくとも活性エネルギー線硬化性組成物αを挟持した状態で、ロール型の外周面と基材との間の領域に活性エネルギー線を照射し硬化させる工程
工程Ｄ：工程Ｃで得られた硬化物をロール型から剥離する工程
【請求項１０】
工程Ａにおける活性エネルギー線硬化性組成物βを塗布が、活性エネルギー線硬化性組成物βをロール型の外周面の凹形状のマイクロレンズ転写部表面に追従させる塗布である、請求項９に記載の光学フィルムの製造方法。
【発明の詳細な説明】
【技術分野】
【０００１】
本発明は、光学フィルム、面発光体及び光学フィルムの製造方法に関する。
【背景技術】
【０００２】
面発光体の中でも、有機ＥＬ（エレクトロルミネッセンス）素子は、蛍光灯等の代わりとなる次世代照明やフラットパネルディスプレイに用いられることが期待されている。
【０００３】
有機ＥＬ素子の構造としては、発光層となる有機層を２つの電極で挟んだだけの単純な構造のものから多層化した構造のものまで多様化されている。後者の多層化した構造としては、例えば、ガラス基板上に設けられた陽極に、正孔輸送層、発光層、電子輸送層、陰極が積層されたものが挙げられる。陽極と陰極に挟まれた層は、主に有機層で構成され、各有機層の厚さは、数十ｎｍと非常に薄い。
【０００４】
有機ＥＬ素子は、薄層の積層体であり、各薄層の材料の屈折率の差により、薄層間での光の全反射角が決まる。現状では、発光層で発生した光の約８０％が、有機ＥＬ素子内部に閉じ込められ、外部に取り出すことができていない。具体的には、ガラス基板の屈折率を１．５とし、空気層の屈折率を１．０とすると、臨界角θｃは４１．８°であり、この臨界角θｃよりも小さい入射角の光はガラス基板から空気層へ出射するが、この臨界角θｃよりも大きい入射角の光は全反射してガラス基板内部に閉じ込められる。そのため、有機ＥＬ素子表面のガラス基板内部に閉じ込められた光をガラス基板外部に取り出す、即ち、光取り出し効率や正面輝度を向上することが要請されている。
【０００５】
また、等方的発光を行うような有機ＥＬ素子に関しては、光取り出し効率や正面輝度の向上とともに、有機ＥＬ素子からの出射光波長の出射角度依存性が小さいことが要請されている。即ち、発光層からの出射光がガラス基板を通過してガラス基板から光が出射される際、波長による出射角度の違いが小さいこと、言い換えれば、ガラス基板からの出射光分布に波長依存性ができるだけ少ないことが要請されている。
【０００６】
例えば、特許文献１には、２層のマイクロレンズを有する光学フィルムが提案されている。
【先行技術文献】
【特許文献】
【０００７】
【特許文献１】国際公開第２０１３／０８０７９４号パンフレット
【発明の概要】
【発明が解決しようとする課題】
【０００８】
特許文献１で提案されている光学フィルムは、耐擦傷性に優れるものの、マトリックス樹脂と光拡散微粒子との屈折率差が小さく、面発光体の正面輝度が十分でない。
【０００９】
そこで、本発明の目的は、面発光体の光取り出し効率や正面輝度を向上させ、面発光体の出射光波長の出射角度依存性を抑制させる光学フィルムを提供することにある。
【課題を解決するための手段】
【００１０】
本発明は、凸形状のマイクロレンズが、複数配置され、マイクロレンズが、領域α及び領域βを有し、領域βが、マイクロレンズの凸形状の外側部分を占め、領域αを覆うように位置している光学フィルムであって、領域αが、マトリックス樹脂Ｍα及び光拡散微粒子Ｐαを含み、領域αを構成するマトリックス樹脂Ｍαの屈折率と領域αに含まれる光拡散微粒子Ｐαの屈折率との差が、０．１２以上である光学フィルムに関する。
【００１１】
また、本発明は、前記光学フィルム及びＥＬ素子を含む面発光体に関する。
更に、本発明は、順次実行される下記工程Ａ〜Ｄを含む前記光学フィルムの製造方法に関する。
工程Ａ：凹形状のマイクロレンズ転写部が複数配置された外周面を有するロール型を回転させ、ロール型の外周面に沿ってロール型の回転方向に基材を走行させながら、ロール型の外周面に活性エネルギー線硬化性組成物βを塗布し、マイクロレンズ転写部の一部を活性エネルギー線硬化性組成物βで充填する工程
工程Ｂ：ロール型の外周面と基材との間に活性エネルギー線硬化性組成物αを供給する工程
工程Ｃ：ロール型の外周面と基材との間に少なくとも活性エネルギー線硬化性組成物αを挟持した状態で、ロール型の外周面と基材との間の領域に活性エネルギー線を照射し硬化させる工程
工程Ｄ：工程Ｃで得られた硬化物をロール型から剥離する工程
【発明の効果】
【００１２】
本発明の光学フィルムは、面発光体の光取り出し効率や正面輝度を向上させ、面発光体の出射光波長の出射角度依存性を抑制させる。
本発明の面発光体は、光取り出し効率や正面輝度に優れ、出射光波長の出射角度依存性を抑制する。
本発明の光学フィルムの製造方法は、本発明の光学フィルムの生産性に優れる。
【図面の簡単な説明】
【００１３】
【図１】本発明の光学フィルムの凸形状のマイクロレンズの一例を示す模式図である。
【図２】本発明の光学フィルムのマイクロレンズの配置例を光学フィルムの上方から見た模式図である。
【図３】本発明の光学フィルムの一例を光学フィルムの上方から見た模式図である。
【図４】本発明の光学フィルムの断面の一例を示す模式図である。
【図５】本発明の光学フィルムの製造方法に用いる装置の一例を示す模式図である。
【図６】本発明の面発光体の断面の一例を示す模式図である。
【発明を実施するための形態】
【００１４】
以下、本発明の実施の形態について図面を用いながら説明するが、本発明はこれらの図面に限定されるものではない。
【００１５】
本発明の光学フィルムは、凸形状のマイクロレンズが、複数配置され、マイクロレンズが、領域α及び領域βを有し、領域βが、マイクロレンズの凸形状の外側部分を占め、領域αを覆うように位置している。
【００１６】
（マイクロレンズ）
凸形状のマイクロレンズの一例を、図１に示す。図１（ａ）は、模式的断面図であり、図１（ｂ）は、模式的斜視図である。
図１に示すマイクロレンズ１１は、符号１２で示される領域α及び符号１３で示される領域βを有し、符号１３で示される領域βが、マイクロレンズ１１の凸形状の外側部分を占め、符号１２で示される領域αを覆うように位置している。符号１６は、マイクロレンズの底面部を示す。
【００１７】
領域βは、領域αを完全に覆ってもよく、一部が外部に露出するように覆ってもよいが、光学フィルムにおける領域βの役割を十分果たすことから、領域αをできるだけ多く領域βで覆うことが好ましい。
【００１８】
マイクロレンズの形状としては、例えば、球欠形状、球欠台形状、楕円体球欠形状（回転楕円体を１つの平面で切り取った形状）、楕円体球欠台形状（回転楕円体を互いに平行な２つの平面で切り取った形状）、角錐形状、角錐台形状、円錐形状、円錐台形状、これらに関連する屋根型形状（球欠形状、球欠台形状、楕円体球欠形状、楕円体球欠台形状、角錐形状、角錐台形状、円錐形状又は円錐台形状が底面部に沿って伸長したような形状）等が挙げられる。これらのマイクロレンズの形状は、１種を単独で用いてもよく、２種以上を併用してもよい。これらのマイクロレンズの形状の中でも、面発光体の光取り出し効率や正面輝度に優れることから、球欠形状、球欠台形状、楕円体球欠形状、楕円体球欠台形状、角錐形状、角錐台形状が好ましく、球欠形状、楕円体球欠形状、角錐形状がより好ましく、球欠形状、楕円体球欠形状が更に好ましい。
本明細書中の各形状は、厳密にその形状でなくてもよく、酷似した形状も含むものとする。
【００１９】
マイクロレンズの配置例を、図２に示す。
マイクロレンズの配置としては、例えば、六方配列（図２（ａ））、矩形配列（図２（ｂ））、菱形配列（図２（ｃ））、直線状配列（図２（ｄ））、円状配列（図２（ｅ））、ランダム配置（図２（ｆ））等が挙げられる。これらのマイクロレンズの配置の中でも、面発光体の光取り出し効率や正面輝度に優れることから、六方配列、矩形配列、菱形配列が好ましく、六方配列、矩形配列がより好ましい。
【００２０】
マイクロレンズの底面部とは、マイクロレンズの底部（後述するベース層を有する場合は、ベース層との接面）の外周縁により囲まれる仮想的な面状部分をいう。
マイクロレンズの底面部の最長径Ｌとは、マイクロレンズの底面部における最も長い部分の長さをいい、マイクロレンズの底面部の平均最長径Ｌａｖｅは、光学フィルムのマイクロレンズを有する表面を電子顕微鏡にて撮影し、マイクロレンズの底面部の最長径Ｌを任意の５箇所測定し、その平均値とする。
【００２１】
マイクロレンズの高さＨとは、マイクロレンズの底面部からマイクロレンズの最も高い部位までの高さをいい、マイクロレンズの平均高さＨａｖｅは、光学フィルムの断面を電子顕微鏡にて撮影し、マイクロレンズの高さＨを任意の５箇所測定し、その平均値とする。
領域αの高さｈとは、マイクロレンズの底面部から領域αの最も高い部位までの高さをいい、領域αの平均高さｈａｖｅは、光学フィルムの断面を電子顕微鏡にて撮影し、領域αの高さｈを任意の５箇所測定し、その平均値とする。
【００２２】
マイクロレンズの底面部の平均最長径Ｌａｖｅは、面発光体の光取り出し効率や正面輝度に優れることから、２μｍ〜２００μｍが好ましく、６μｍ〜１５０μｍがより好ましく、１０μｍ〜１００μｍが更に好ましい。
【００２３】
マイクロレンズの平均高さＨａｖｅは、面発光体の光取り出し効率や正面輝度に優れることから、１μｍ〜１００μｍが好ましく、３μｍ〜７５μｍがより好ましく、５μｍ〜５０μｍが更に好ましい。
【００２４】
マイクロレンズのアスペクト比は、面発光体の光取り出し効率や正面輝度に優れることから、０．３〜１．４が好ましく、０．３５〜１．３がより好ましく、０．４〜１．０が更に好ましい。
マイクロレンズのアスペクト比は、マイクロレンズの平均高さＨａｖｅ／マイクロレンズの底面部の平均最長径Ｌａｖｅから算出した値とする。
【００２５】
マイクロレンズの底面部の形状としては、例えば、三角形、四角形等の多角形；真円形、楕円形等の円形；不定形等が挙げられる。これらのマイクロレンズの底面部の形状は、１種を単独で用いてもよく、２種以上を併用してもよい。これらのマイクロレンズの底面部の形状の中でも、面発光体の光取り出し効率や正面輝度に優れることから、多角形、円形が好ましく、円形がより好ましい。
【００２６】
上方から見た光学フィルムの一例を、図３に示す。
光学フィルムの面積（図３でいう実線で囲まれた面積）に対するマイクロレンズの底面部の面積（図３でいう点線で囲まれた面積）の割合は、面発光体の光取り出し効率や正面輝度に優れることから、２０％〜１００％が好ましく、２５％〜９７％がより好ましく、３０％〜９４％が更に好ましい。
【００２７】
領域αの平均高さｈａｖｅは、面発光体の光取り出し効率や正面輝度に優れることから、０．５μｍ〜８０μｍが好ましく、１．５μｍ〜６０μｍがより好ましく、２．５μｍ〜３０μｍが更に好ましい。
【００２８】
マイクロレンズの平均高さＨａｖｅに対する領域αの平均高さｈａｖｅの比率（ｈａｖｅ／Ｈａｖｅ）は、面発光体の光取り出し効率や正面輝度に優れることから、０．０５〜０．９６が好ましく、０．１〜０．９２がより好ましく、０．２〜０．８８が更に好ましい。
【００２９】
領域αの平均体積率は、マイクロレンズ１００体積％中、光学フィルムにおける領域αの役割を十分果たすことから、１体積％〜９０体積％が好ましく、２体積％〜８０体積％がより好ましく、３体積％〜７０体積％が更に好ましい。
領域αの平均体積率は、マイクロレンズ中の、後述する活性エネルギー線硬化性組成物αの硬化物の体積率と同義とする。
領域βの平均体積率は、マイクロレンズ１００体積％中、光学フィルムにおける領域βの役割を十分果たすことから、１０体積％〜９９体積％が好ましく、２０体積％〜９８体積％がより好ましく、３０体積％〜９７体積％が更に好ましい。
領域βの平均体積率は、マイクロレンズ中の、後述する活性エネルギー線硬化性組成物βの硬化物の体積率と同義とする。
【００３０】
マイクロレンズには、領域αと領域βとの間に、他の領域が存在してもよい。他の領域は、１層でもよく、複数の層でもよい。
他の領域としては、例えば、領域αを構成するマトリックス樹脂Ｍαの屈折率と領域βを構成するマトリックス樹脂Ｍβの屈折率との間の屈折率を有する中間領域が挙げられる。このような中間領域を設けることにより、フレネル反射損失がより低下するため、より光取り出し効率に優れる面発光体を得ることができる。
【００３１】
（領域α）
領域αは、マトリックス樹脂Ｍα及び光拡散粒子Ｐαを含む。
【００３２】
領域αを構成するマトリックス樹脂Ｍαは、可視光波長域（概ね４００ｎｍ〜７００ｎｍ）の光透過率が高い樹脂であれば特に限定されないが、例えば、アクリル樹脂；ポリカーボネート樹脂；ポリエチレンテレフタレート、ポリブチレンテレフタレート、ポリエチレンナフタレート等のポリエステル樹脂；ポリスチレン、ＡＢＳ樹脂等のスチレン樹脂；塩化ビニル樹脂等が挙げられる。これらのマトリックス樹脂Ｍαは、１種を単独で用いてもよく、２種以上を併用してもよい。これらのマトリックス樹脂Ｍαの中でも、可視光波長域の光透過率が高く、耐熱性、力学特性、成形加工性に優れることから、アクリル樹脂が好ましい。
【００３３】
マトリックス樹脂Ｍαの光透過率は、光学フィルムの外観に優れ、面発光体の光取り出し効率や正面輝度に優れることから、５０％〜９５％が好ましく、６０％〜９０％がより好ましい。
本明細書中の各樹脂の光透過率は、ＩＳＯ  １３４６８に準拠して測定した値とする。
【００３４】
マトリックス樹脂Ｍαの屈折率は、面発光体の光取り出し効率や正面輝度に優れることから、１．３０〜２．００が好ましく、１．３５〜１．９０がより好ましく、１．４０〜１．８０が更に好ましい。
本明細書中の各材料の屈折率は、２０℃でナトリウムＤ線を用いて測定した値とする。
マトリックス樹脂Ｍαが２種以上の樹脂を混合した樹脂である場合、マトリックス樹脂Ｍαの屈折率は、混合した樹脂の屈折率とする。
【００３５】
マトリックス樹脂Ｍαは、光学フィルムの生産性に優れることから、活性エネルギー線硬化性組成物に活性エネルギー線を照射して硬化させた樹脂が好ましい。
活性エネルギー線としては、例えば、紫外線、電子線、Ｘ線、赤外線、可視光線等が挙げられる。これらの活性エネルギー線の中でも、活性エネルギー線硬化性組成物の硬化性に優れ、光学フィルムの劣化を抑制することができることから、紫外線、電子線が好ましく、紫外線がより好ましい。
【００３６】
活性エネルギー線硬化性組成物としては、活性エネルギー線により硬化できれば特に限定されないが、活性エネルギー線硬化性組成物の取り扱い性や硬化性に優れ、光学フィルムの柔軟性、耐熱性、耐擦傷性、耐溶剤性、光透過性等の諸物性に優れることから、非架橋性単量体（Ａ）、架橋性単量体（Ｂ）及び重合開始剤（Ｃ）を含む活性エネルギー線硬化性組成物が好ましい。
【００３７】
非架橋性単量体（Ａ）としては、例えば、メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｓｅｃ−ブチル（メタ）アクリレート、ｔｅｒｔ−ブチル（メタ）アクリレート、ｎ−ヘキシル（メタ）アクリレート、シクロヘキシル（メタ）アクリレート、ｎ−オクチル（メタ）アクリレート、２−エチルヘキシル（メタ）アクリレート、ドデシル（メタ）アクリレート、トリデシル（メタ）アクリレート、ステアリル（メタ）アクリレート、アルキル（メタ）アクリレート、フェニル（メタ）アクリレート、ベンジル（メタ）アクリレート、フェノキシエチル（メタ）アクリレート、イソボルニル（メタ）アクリレート、グリシジル（メタ）アクリレート、テトラヒドロフルフリル（メタ）アクリレート、ノルボルニル（メタ）アクリレート、アダマンチル（メタ）アクリレート、ジシクロペンテニル（メタ）アクリレート、ジシクロペンタニル（メタ）アクリレート、テトラシクロドデカニル（メタ）アクリレート、シクロヘキサンジメタノールモノ（メタ）アクリレート、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、２−メトキシエチル（メタ）アクリレート、２−エトキシエチル（メタ）アクリレート、３−メトキシブチル（メタ）アクリレート、ブトキシエチル（メタ）アクリレート、メトキシトリエチレングリコール（メタ）アクリレート、メトキシジプロピレングリコール（メタ）アクリレート、２−（メタ）アクリロイルオキシメチル−２−メチルビシクロヘプタン、４−（メタ）アクリロイルオキシメチル−２−メチル−２−エチル−１，３−ジオキソラン、４−（メタ）アクリロイルオキシメチル−２−メチル−２−イソブチル−１，３−ジオキソラン、トリメチロールプロパンホルマール（メタ）アクリレート、エチレンオキサイド変性リン酸（メタ）アクリレート、カプロラクトン変性リン酸（メタ）アクリレート等の（メタ）アクリレート類；（メタ）アクリル酸；（メタ）アクリロニトリル；（メタ）アクリルアミド、Ｎ−ジメチル（メタ）アクリルアミド、Ｎ−ジエチル（メタ）アクリルアミド、Ｎ−ブチル（メタ）アクリルアミド、ジメチルアミノプロピル（メタ）アクリルアミド、Ｎ−メチロール（メタ）アクリルアミド、Ｎ−メトキシメチル（メタ）アクリルアミド、Ｎ−ブトキシメチル（メタ）アクリルアミド、（メタ）アクリロイルモルホリン、ヒドロキシエチル（メタ）アクリルアミド、メチレンビス（メタ）アクリルアミド等の（メタ）アクリルアミド類；ビスフェノール類（ビスフェノールＡ、ビスフェノールＦ、ビスフェノールＳ、テトラブロモビスフェノールＡ等）とエピクロルヒドリンとの縮合反応で得られるビスフェノール型エポキシ樹脂に、（メタ）アクリル酸又はその誘導体を反応させた化合物等のエポキシ（メタ）アクリレート類；スチレン、α−メチルスチレン���の芳香族ビニル類；ビニルメチルエーテル、ビニルエチルエーテル、２−ヒドロキシエチルビニルエーテル等のビニルエーテル類；酢酸ビニル、酪酸ビニル等のカルボン酸ビニル類；エチレン、プロピレン、ブテン、イソブテン等のオレフィン類等が挙げられる。これらの非架橋性単量体（Ａ）は、１種を単独で用いてもよく、２種以上を併用してもよい。これらの非架橋性単量体（Ａ）の中でも、活性エネルギー線硬化性組成物の取り扱い性、硬化性に優れ、光学フィルムの柔軟性、耐熱性、耐擦傷性、耐溶剤性、光透過性等の諸物性に優れることから、（メタ）アクリレート類、エポキシ（メタ）アクリレート類、オレフィン類が好ましく、（メタ）アクリレート類及びエポキシ（メタ）アクリレート類がより好ましい。
（メタ）アクリレートとは、アクリレート又はメタクリレートをいう。
【００３８】
非架橋性単量体（Ａ）の含有率は、活性エネルギー線硬化性組成物１００質量％中、０．５質量％〜６０質量％が好ましく、１質量％〜５７質量％がより好ましく、２質量％〜５５質量％が更に好ましい。非架橋性単量体（Ａ）の含有率が０．５質量％以上であると、活性エネルギー線硬化性組成物の取り扱い性に優れ、光学フィルムの基材との密着性に優れる。また、非架橋性単量体（Ａ）の含有率が６０質量％以下であると、活性エネルギー線硬化性組成物の架橋性及び硬化性に優れ、光学フィルムの耐溶剤性に優れる。
【００３９】
架橋性単量体（Ｂ）としては、例えば、ジペンタエリスリトールヘキサ（メタ）アクリレート、カプロラクトン変性ジペンタエリスリトールヘキサ（メタ）アクリレート等のヘキサ（メタ）アクリレート類；ジペンタエリスリトールヒドロキシペンタ（メタ）アクリレート、カプロラクトン変性ジペンタエリスリトールヒドロキシペンタ（メタ）アクリレート等のペンタ（メタ）アクリレート類；ジトリメチロールプロパンテトラ（メタ）アクリレート、ペンタエリスリトールテトラ（メタ）アクリレート、ペンタエリスリトールエトキシ変性テトラ（メタ）アクリレート、ジペンタエリストールヘキサ（メタ）アクリレート、ジペンタエリストールペンタ（メタ）アクリレート、テトラメチロールメタンテトラ（メタ）アクリレート等のテトラ（メタ）アクリレート類；トリメチロールプロパントリ（メタ）アクリレート、トリスエトキシレーテッドトリメチロールプロパントリ（メタ）アクリレート、ペンタエリスリトールトリ（メタ）アクリレート、エトキシレーテッドペンタエリスリトールトリ（メタ）アクリレート、トリス（２−（メタ）アクリロイルオキシエチル）イソシアヌレート、炭素数２〜５の脂肪族炭化水素変性トリメチロールプロパントリ（メタ）アクリレート、イソシアヌール酸エチレンオキサイド変性トリ（メタ）アクリレート等のトリ（メタ）アクリレート類；トリエチレングリコールジ（メタ）アクリレート、ジエチレングリコールジ（メタ）アクリレート、１，３−ブチレングリコールジ（メタ）アクリレート、１，４−ブタンジオールジ（メタ）アクリレート、１，５−ペンタンジオールジ（メタ）アクリレート、１，６−ヘキサンジオールジ（メタ）アクリレート、ノナンジオールジ（メタ）アクリレート、ネオペンチルグリコールジ（メタ）アクリレート、メチルペンタンジオールジ（メタ）アクリレート、ジエチルペンタンジオールジ（メタ）アクリレート、ヒドロキシピバリン酸ネオペンチルグリコールジ（メタ）アクリレート、テトラエチレングリコールジ（メタ）アクリレート、トリプロピレングリコールジ（メタ）アクリレート、ポリブチレングリコールジ（メタ）アクリレート、トリシクロデカンジメタノールジ（メタ）アクリレート、２，２−ビス（４−（メタ）アクリロキシポリエトキシフェニル）プロパン、２，２−ビス（４−（メタ）アクリロキシエトキシフェニル）プロパン、２，２−ビス（４−（３−（メタ）アクリロキシ−２−ヒドロキシプロポキシ）フェニル）プロパン、１，２−ビス（３−（メタ）アクリロキシ−２−ヒドロキシプロポキシ）エタン、１，４−ビス（３−（メタ）アクリロキシ−２−ヒドロキシプロポキシ）ブタン、ビス（２−（メタ）アクリロイルオキシエチル）−２−ヒドロキシエチルイソシアヌレート、シクロヘキサンジメタノールジ（メタ）アクリレート、ジメチロールトリシクロデカンジ（メタ）アクリレート、ヒドロキシピバリン酸ネオペンチルグリコールジ（メタ）アクリレート、ポリエトキシレーテッドシクロヘキサンジメタノールジ（メタ）アクリレート、ポリプロポキシレーテッドシクロヘキサンジメタノールジ（メタ）アクリレート、ポリエトキシレーテッドビスフェノールＡジ（メタ）アクリレート、ポリプロポキシレーテッドビスフェノールＡジ（メタ）アクリレート、水添ビスフェノールＡジ（メタ）アクリレート、ポリエトキシレーテッド水添ビスフェノールＡジ（メタ）アクリレート、ポリプロポキシレーテッド水添ビスフェノールＡジ（メタ）アクリレート、ビスフェノキシフルオレンエタノールジ（メタ）アクリレート、ネオペンチルグリコール変性トリメチロールプロパンジ（メタ）アクリレート、ヒドロキシピバリン酸ネオペンチルグリコールのε−カプロラクトン付加物のジ（メタ）アクリレート、ヒドロキシピバリン酸ネオペンチルグリコールのγ−ブチロラクトン付加物のジ（メタ）アクリレート、ネオペンチルグリコールのカプロラクトン付加物のジ（メタ）アクリレート、ブチレングリコールのカプロラクトン付加物のジ（メタ）アクリレート、シクロヘキサンジメタノールのカプロラクトン付加物のジ（メタ）アクリレート、ジシクロペンタンジオールのカプロラクトン付加物のジ（メタ）アクリレート、ビスフェノールＡのエチレンオキサイド付加物のジ（メタ）アクリレート、ビスフェノールＡのプロピレンオキサイド付加物のジ（メタ）アクリレート、ビスフェノールＡのカプロラクトン付加物のジ（メタ）アクリレート、水添ビスフェノールＡのカプロラクトン付加物のジ（メタ）アクリレート、ビスフェノールＦのカプロラクトン付加物のジ（メタ）アクリレート、イソシアヌール酸エチレンオキサイド変性ジ（メタ）アクリレート等のジ（メタ）アクリレート類；ジアリルフタレート、ジアリルテレフタレート、ジアリルイソフタレート、ジエチレングリコールジアリルカーボネート等のジアリル類；アリル（メタ）アクリレート；ジビニルベンゼン；メチレンビスアクリルアミド；多塩基酸（フタル酸、コハク酸、ヘキサヒドロフタル酸、テトラヒドロフタル酸、テレフタル酸、アゼライン酸、アジピン酸等）と、多価アルコール（エチレングリコール、ヘキサンジオール、ポリエチレングリコール、ポリテトラメチレングリコール等）及び（メタ）アクリル酸又はその誘導体との反応で得られる化合物等のポリエステルジ（メタ）アクリレート類；ジイソシアネート化合物（トリレンジイソシアネート、イソホロンジイソシアネート、キシレンジイソシアネート、ジシクロヘキシルメタンジイソシアネート、ヘキサメチレンジイソシアネート等）と、水酸基含有（メタ）アクリレート（２−ヒドロキシエチル（メタ）アクリレート、２−ヒドロキシプロピル（メタ）アクリレート、４−ヒドロキシブチル（メタ）アクリレート、ペンタエリスリトールトリ（メタ）アクリレート等の多官能（メタ）アクリレート等）とを反応させた化合物、アルコール類（アルカンジオール、ポリエーテルジオール、ポリエステルジオール、スピログリコール化合物等の１種又は２種以上）の水酸基にジイソシアネート化合物を付加し、残ったイソシアネート基に、水酸基含有（メタ）アクリレートを反応させた化合物等のウレタン多官能（メタ）アクリレート類；ジエチレングリコールジビニルエーテル、トリエチレングリコールジビニルエーテル等のジビニルエーテル類；ブタジエン、イソプレン、ジメチルブタジエン等のジエン類等が挙げられる。これらの架橋性単量体（Ｂ）は、１種を単独で用いてもよく、��種以上を併用してもよい。これらの架橋性単量体（Ｂ）の中でも、光学フィルムの柔軟性、耐熱性、耐擦傷性、耐溶剤性、光透過性等の諸物性に優れることから、ヘキサ（メタ）アクリレート類、ペンタ（メタ）アクリレート類、テトラ（メタ）アクリレート類、トリ（メタ）アクリレート類、ジ（メタ）アクリレート類、ジアリル類、アリル（メタ）アクリレート、ポリエステルジ（メタ）アクリレート類、ウレタン多官能（メタ）アクリレート類が好ましく、ヘキサ（メタ）アクリレート類、ペンタ（メタ）アクリレート類、テトラ（メタ）アクリレート類、トリ（メタ）アクリレート類、ジ（メタ）アクリレート類、ポリエステルジ（メタ）アクリレート類及びウレタン多官能（メタ）アクリレート類がより好ましい。
【００４０】
架橋性単量体（Ｂ）の含有率は、活性エネルギー線硬化性組成物１００質量％中、３０質量％〜９８質量％が好ましく、３５質量％〜９７質量％がより好ましく、４０質量％〜９６質量％が更に好ましい。架橋性単量体（Ｂ）の含有率が３０質量％以上であると、活性エネルギー線硬化性組成物の架橋性や硬化性に優れ、光学フィルムの耐溶剤性に優れる。また、架橋性単量体（Ｂ）の含有率が９８質量％以下であると、光学フィルムの柔軟性に優れる。
【００４１】
重合開始剤（Ｃ）としては、例えば、ベンゾイン、ベンゾインメチルエーテル、ベンゾインエチルエーテル、ベンゾインイソプロピルエーテル、ベンゾインイソブチルエーテル、アセトイン、ベンジル、ベンゾフェノン、ｐ−メトキシベンゾフェノン、２，２−ジエトキシアセトフェノン、α，α−ジメトキシ−α−フェニルアセトフェノン、ベンジルジメチルケタール、メチルフェニルグリオキシレート、エチルフェニルグリオキシレート、４，４’−ビス（ジメチルアミノ）ベンゾフェノン、１−ヒドロキシシクロヘキシルフェニルケトン、２−ヒドロキシ−２−メチル−１−フェニルプロパン−１−オン、２−エチルアントラキノン等のカルボニル化合物；テトラメチルチウラムモノスルフィド、テトラメチルチウラムジスルフィド等の硫黄化合物類；２，４，６−トリメチルベンゾイルジフェニルフォスフィンオキサイド、ベンゾイルジエトキシフォスフィンオキサイド等のアシルフォスフィンオキサイド類等が挙げられる。これらの重合開始剤（Ｃ）は、１種を単独で用いてもよく、２種以上を併用してもよい。これらの重合開始剤（Ｃ）の中でも、活性エネルギー線硬化性組成物の取り扱い性や硬化性、光学フィルムの光透過性に優れることから、カルボニル化合物、アシルフォスフィンオキサイド類が好ましく、カルボニル化合物がより好ましい。
【００４２】
活性エネルギー線硬化性組成物中の重合開始剤（Ｃ）の含有率は、活性エネルギー線硬化性組成物１００質量％中、０．１質量％〜１０質量％が好ましく、０．５質量％〜８質量％がより好ましく、１質量％〜５質量％が更に好ましい。重合開始剤（Ｃ）の含有率が０．１質量％以上であると、活性エネルギー線硬化性組成物の取り扱い性や硬化性に優れる。また、重合開始剤（Ｃ）の含有率が１０質量％以下であると、光学フィルムの光透過性に優れる。
【００４３】
領域αに含まれる光拡散微粒子Ｐαは、可視光波長域（概ね４００ｎｍ〜７００ｎｍ）の光拡散効果を有する粒子であれば特に限定されることはなく、公知の微粒子を用いることができる。光拡散微粒子Ｐαは、１種を単独で用いてもよく、２種以上を併用してもよい。
【００４４】
光拡散微粒子Ｐαの材料としては、例えば、金、銀、ケイ素、アルミニウム、マグネシウム、ジルコニウム、チタン、亜鉛、ゲルマニウム、インジウム、スズ、アンチモン、セリウム等の金属；酸化ケイ素、酸化アルミニウム、酸化マグネシウム、酸化ジルコニウム、酸化チタン、酸化亜鉛、酸化ゲルマニウム、酸化インジウム、酸化スズ、インジウムスズ酸化物、酸化アンチモン、酸化セリウム等の金属酸化物；水酸化アルミニウム等の金属水酸化物；炭酸マグネシウム等の金属炭酸化物；窒化ケイ素等の金属窒化物；アクリル樹脂、スチレン樹脂、シリコーン樹脂、ウレタン樹脂、メラミン樹脂、エポキシ樹脂等の樹脂等が挙げられる。これらの光拡散微粒子Ｐαの材料は、１種を単独で用いてもよく、２種以上を併用してもよい。これらの光拡散微粒子Ｐαの材料の中でも、光学フィルムの製造時の取り扱い性に優れることから、ケイ素、アルミニウム、マグネシウム、酸化ケイ素、酸化アルミニウム、酸化マグネシウム、水酸化アルミニウム、炭酸マグネシウム、アクリル樹脂、スチレン樹脂、シリコーン樹脂、ウレタン樹脂、メラミン樹脂、エポキシ樹脂が好ましく、酸化ケイ素、酸化アルミニウム、水酸化アルミニウム、炭酸マグネシウム、アクリル樹脂、スチレン樹脂、シリコーン樹脂、ウレタン樹脂、メラミン樹脂、エポキシ樹脂の粒子がより好ましく、アクリル樹脂、シリコーン樹脂が更に好ましい。
【００４５】
光拡散微粒子Ｐαの屈折率は、面発光体の光取り出し効率や正面輝度に優れることから、１．３０〜２．００が好ましく、１．３５〜１．９０がより好ましく、１．４０〜１．８０が更に好ましい。
【００４６】
光拡散微粒子Ｐαの体積平均粒子径は、０．５μｍ〜１０μｍが好ましく、１μｍ〜８μｍがより好ましく、１．５μｍ〜６μｍが更に好ましい。光拡散微粒子Ｐαの体積平均粒子径が０．５μｍ以上であると、可視波長域の光を効果的に散乱させることができる。また、光拡散微粒子Ｐαの体積平均粒子径が２０μｍ以下であると、面発光体の出射光波長の出射角度依存性を抑制することができる。
本明細書中の各光拡散微粒子の体積平均粒子径は、レーザー回折散乱法で測定した値とする。
【００４７】
光拡散微粒子Ｐαの形状としては、例えば、球状、円柱状、立方体状、直方体状、角錐状、円錐状、星型状、不定形状等が挙げられる。これらの光拡散微粒子Ｐαの形状は、１種を単独で用いてもよく、２種以上を併用してもよい。これらの光拡散微粒子Ｐαの形状の中でも、可視波長域の光を効果的に散乱させることができることから、球状、立方体状、直方体状、角錐状、星型状が好ましく、球状がより好ましい。
【００４８】
マトリックス樹脂Ｍαと光拡散微粒子Ｐαとは、屈折率差を有することで、光拡散微粒子Ｐαの効果が生じる。
マトリックス樹脂Ｍαと光拡散微粒子Ｐαとの屈折率差は、０．１２以上であり、０．１２〜０．３０が好ましく、０．１３〜０．２５がより好ましい。マトリックス樹脂Ｍαと光拡散微粒子Ｐαとの屈折率差が０．１２以上であると、面発光体の正面輝度に優れ、面発光体の出射光波長の出射角度依存性を抑制することができる。また、マトリックス樹脂Ｍαと光拡散微粒子Ｐαとの屈折率差が０．３０以下であると、面発光体の光取り出し効率や正面輝度に優れる。
光拡散微粒子Ｐαが２種以上の粒子を混合したものである場合、２種以上の粒子いずれもマトリックス樹脂Ｍαとの屈折率差が０．１２以上であるものとする。
光拡散微粒子Ｐαの屈折率は、面発光体の出射光波長の出射角度依存性を抑制することができることから、マトリックス樹脂Ｍαの屈折率よりも高いことが好ましい。
【００４９】
マトリックス樹脂Ｍαと光拡散微粒子Ｐαとの組合せは、光学フィルムの耐熱性、力学特性、成形加工性に優れ、屈折率差が前記好ましい範囲であり、面発光体の光取り出し効率や正面輝度に優れ、面発光体の出射光波長の出射角度依存性を抑制することができることから、マトリックス樹脂Ｍαがアクリル樹脂で光拡散微粒子Ｐαが酸化ケイ素微粒子、マトリックス樹脂Ｍαがアクリル樹脂で光拡散微粒子Ｐαが酸化アルミニウム微粒子、マトリックス樹脂Ｍαがアクリル樹脂で光拡散微粒子Ｐαが水酸化アルミニウム微粒子、マトリックス樹脂Ｍαがアクリル樹脂で光拡散微粒子Ｐαが炭酸マグネシウム微粒子、マトリックス樹脂Ｍαがアクリル樹脂で光拡散微粒子Ｐαがアクリル樹脂微粒子、マトリックス樹脂Ｍαがアクリル樹脂で光拡散微粒子Ｐαがスチレン樹脂微粒子、マトリックス樹脂Ｍαがアクリル樹脂で光拡散微粒子Ｐαがシリコーン樹脂微粒子、マトリックス樹脂Ｍαがアクリル樹脂で光拡散微粒子Ｐαがウレタン樹脂微粒子、マトリックス樹脂Ｍαがアクリル樹脂で光拡散微粒子Ｐαがメラミン樹脂微粒子、マトリックス樹脂Ｍαがアクリル樹脂で光拡散微粒子Ｐαがエポキシ樹脂微粒子が好ましく、マトリックス樹脂Ｍαがアクリル樹脂で光拡散微粒子Ｐαがアクリル樹脂微粒子、マトリックス樹脂Ｍαがアクリル樹脂で光拡散微粒子Ｐαがスチレン樹脂微粒子、マトリックス樹脂Ｍαがアクリル樹脂で光拡散微粒子Ｐαがシリコーン樹脂微粒子、マトリックス樹脂Ｍαがアクリル樹脂で光拡散微粒子Ｐαがウレタン樹脂微粒子、マトリックス樹脂Ｍαがアクリル樹脂で光拡散微粒子Ｐαがメラミン樹脂微粒子、マトリックス樹脂Ｍαがアクリル樹脂で光拡散微粒子Ｐαがエポキシ樹脂微粒子がより好ましく、マトリックス樹脂Ｍαがアクリル樹脂で光拡散微粒子Ｐαがアクリル樹脂微粒子、マトリックス樹脂Ｍαがアクリル樹脂で光拡散微粒子Ｐαがシリコーン樹脂微粒子、マトリックス樹脂Ｍαがアクリル樹脂で光拡散微粒子Ｐαがメラミン樹脂微粒子が更に好ましく、マトリックス樹脂Ｍαがアクリル樹脂で光拡散微粒子Ｐαがメラミン樹脂微粒子が特に好ましい。
【００５０】
光拡散微粒子Ｐαの含有量は、マトリックス樹脂Ｍα１００質量部に対し、１質量部〜７０質量部が好ましく、５質量部〜６０質量部がより好ましい。光拡散微粒子Ｐαの含有量が１質量部以上であると、面発光体の正面輝度に優れ、面発光体の出射光波長の出射角度依存性を抑制することができる。また、光拡散微粒子Ｐαの含有量が７０質量部以下であると、面発光体の光取り出し効率や正面輝度に優れる。
【００５１】
（領域β）
領域βは、領域αと組成が異なれば特に限定されないが、マトリックス樹脂Ｍβ及び必要に応じて光拡散粒子Ｐβを含むことが好ましい。
【００５２】
領域βを構成するマトリックス樹脂Ｍβは、材料が領域αを構成するマトリックス樹脂Ｍαと同一であってもよく、異なってもよいが、面発光体の光取り出し効率や正面輝度に優れることから、同一であることが好ましい。
本明細書中の同一とは、厳密に同一でなくてもよく、僅かに異なるものも含むものとする。
【００５３】
マトリックス樹脂Ｍβの材料について、前述（領域α）と同様のものが挙げられ、前述と同様の理由で前述と同様の範囲が好ましい。
マトリックス樹脂Ｍβの光透過率、屈折率について、前述（領域α）と同様の理由で前述と同様の範囲が好ましい。
【００５４】
領域βは、光拡散微粒子Ｐβを含んでもよく、含まなくてもよいが、面発光体の光取り出し効率に優れることから、含まないことが好ましい。
ここでいう含まないとは、全く含まないものだけでなく、僅かに含むものも含むものとする。
【００５５】
領域βが光拡散微粒子Ｐβを含む場合、光拡散微粒子Ｐβの材料、形状について、前述（領域α）と同様のものが挙げられ、前述と同様の理由で前述と同様の範囲が好ましい。
領域βが光拡散微粒子Ｐβを含む場合、光拡散微粒子Ｐβの屈折率、体積平均粒子径について、前述（領域α）と同様の理由で前述と同様の範囲が好ましい。
【００５６】
領域βが光拡散微粒子Ｐβを含む場合、マトリックス樹脂Ｍβと光拡散微粒子Ｐβとの組合せは、前述（領域α）と同様のものが挙げられ、前述と同様の理由で前述と同様の範囲が好ましい。
領域βが光拡散微粒子Ｐβを含む場合、マトリックス樹脂Ｍβと光拡散微粒子Ｐβとの屈折率差は、前述（領域α）と同様の理由で前述と同様の範囲が好ましい。
【００５７】
光拡散微粒子Ｐβの含有量は、マトリックス樹脂Ｍβ１００質量部に対し、５０質量部以下が好ましく、２５質量部以下がより好ましく、０質量部が特に好ましい。光拡散微粒子Ｐβの含有量が５０質量部以下であると、面発光体の光取り出し効率や正面輝度に優れる。
【００５８】
マトリックス樹脂Ｍα１００質量部に対する光拡散微粒子Ｐαの含有量は、面発光体の光取り出し効率に優れることから、マトリックス樹脂Ｍβ１００質量部に対する光拡散微粒子Ｐβの含有量よりも多いことが好ましい。
マトリックス樹脂Ｍα１００質量部に対する光拡散微粒子Ｐαの含有量とマトリックス樹脂Ｍβ１００質量部に対する光拡散微粒子Ｐβの含有量との差は、面発光体の光取り出し効率や正面輝度に優れ、面発光体の出射光波長の出射角度依存性を抑制することができることから、５質量部〜５０質量部が好ましく、１０質量部〜４０質量部がより好ましい。
【００５９】
領域α、領域βには、マトリックス樹脂、光拡散微粒子以外にも、光学フィルムの性能を損なわない範囲で、他の添加剤を含んでもよい。
【００６０】
他の添加剤としては、例えば、離型剤、紫外線吸収剤、光安定化剤、帯電防止剤、難燃剤、消泡剤、レベリング剤、防汚性向上剤、分散安定剤、粘度調整剤等が挙げられる。
【００６１】
他の添加剤の含有量は、光学フィルムの性能を損なわずに他の添加剤が有する特性を向上させることができることから、領域α、領域βのいずれにおいても、マトリックス樹脂１００質量部に対して、１０質量部以下が好ましく、５質量部以下がより好ましい。
【００６２】
（ベース層）
本発明の光学フィルムは、マイクロレンズの構造を支持することから、ベース層を設けることが好ましく、例えば、図４に示すような光学フィルム等が挙げられる。
図４に示す光学フィルム１０は、マイクロレンズ１１を有するマイクロレンズ層１４とベース層１５とを有する。
【００６３】
ベース層の厚さは、光学フィルムの柔軟性、基材との密着性に優れることから、３μｍ〜６０μｍが好ましく、５μｍ〜５０μｍがより好ましい。
【００６４】
領域αとベース層とは、材料組成が同一であってもよく異なってもよいが、光学フィルムの生産性に優れることから、材料組成が同一であることが好ましい。
【００６５】
（基材）
本発明の光学フィルムの光入射面側に、光学フィルムの形状を保つために、基材を設けてもよい。
基材は、活性エネルギー線硬化性組成物の硬化性に優れることから、活性エネルギー線を透過する基材が好ましい。
【００６６】
基材の材料としては、例えば、アクリル樹脂；ポリカーボネート樹脂；ポリエチレンテレフタレート、ポリブチレンテレフタレート、ポリエチレンナフタレート等のポリエステル樹脂；ポリスチレン、ＡＢＳ樹脂等のスチレン樹脂；塩化ビニル樹脂；ジアセチルセルロース、トリアセチルセルロース等のセルロース樹脂；ポリイミド、ポリイミドアミド等のイミド樹脂；ガラス；金属が挙げられる。これらの基材の材料の中でも、柔軟性に優れ、活性エネルギー線の透過性に優れることから、アクリル樹脂、ポリカーボネート樹脂、ポリエステル樹脂、スチレン樹脂、塩化ビニル樹脂、セルロース樹脂、イミド樹脂が好ましく、アクリル樹脂、ポリカーボネート樹脂、ポリエステル樹脂、イミド樹脂がより好ましく、ポリエステル樹脂が更に好ましい。
【００６７】
基材の厚さは、光学フィルムの取り扱い性に優れ、活性エネルギー線硬化組成物の硬化性に優れることから、１０μｍ〜１０００μｍが好ましく、２０μｍ〜５００μｍがより好ましく、２５μｍ〜３００μｍが更に好ましい。
【００６８】
基材は、光学フィルムとの密着性を向上させるため、必要に応じて、基材の表面に易接着処理を施してもよい。
易接着処理の方法としては、例えば、基材の表面にポリエステル樹脂、アクリル樹脂、ウレタン樹脂等からなる易接着層を形成する方法、基材の表面を粗面化処理する方法等が挙げられる。
【００６９】
基材は、易接着処理以外にも、必要に応じて、帯電防止、反射防止、基材同士の密着防止等の表面処理を施してもよい。
【００７０】
基材の屈折率は、面発光体の光取り出し効率や正面輝度に優れることから、１．３０〜２．００が好ましく、１．３５〜１．９０がより好ましく、１．４０〜１．８０が更に好ましい。
【００７１】
（粘着層）
光学フィルムの光入射面側に、ＥＬ素子へ接着するため、粘着層を設けてもよい。基材を有する場合には、基材の表面に粘着層を設ければよい。
粘着層としては、例えば、公知の粘着剤を用いた層等が挙げられる。
【００７２】
（保護フィルム）
光学フィルムの光入射面側や光出射面側に、光学フィルムの取り扱い性を高めるため、保護フィルムを設けてもよい。保護フィルムは、ＥＬ素子の表面に光学フィルム等を貼ったり、面発光体として用いたりする際に、光学フィルム等から剥がせばよい。
保護フィルムとしては、例えば、公知の保護フィルム等が挙げられる。
【００７３】
（光学フィルムの製造方法）
本発明の光学フィルムの製造方法は、本発明の光学フィルムを連続的に生産できることから、順次実行される下記工程Ａ〜Ｄを含むことが好ましい。
工程Ａ：凹形状のマイクロレンズ転写部が複数配置された外周面を有するロール型を回転させ、ロール型の外周面に沿ってロール型の回転方向に基材を走行させながら、ロール型の外周面に活性エネルギー線硬化性組成物βを塗布し、マイクロレンズ転写部の一部を活性エネルギー線硬化性組成物βで充填する工程
工程Ｂ：ロール型の外周面と基材との間に活性エネルギー線硬化性組成物αを供給する工程
工程Ｃ：ロール型の外周面と基材との間に少なくとも活性エネルギー線硬化性組成物αを挟持した状態で、ロール型の外周面と基材との間の領域に活性エネルギー線を照射し硬化させる工程
工程Ｄ：工程Ｃで得られた硬化物をロール型から剥離する工程
【００７４】
本発明の光学フィルムの製造方法に用いる装置としては、例えば、図５に示す装置５０等が挙げられる。
本発明の光学フィルムの製造方法に用いる装置は、本発明の光学フィルムを連続的に生産できることから、図５に示す装置５０が好ましい。
尚、図５におけるロール型５１や基材２１等の回転方向や走行方向は、矢印の方向である。
【００７５】
以下、図５に示す装置５０について説明する。
領域βを構成するための活性エネルギー線硬化性組成物β、必要に応じて、光拡散微粒子、他の添加剤を所望の配合量にて混合し、得られた混合物βを第１のノズル５２から吐出し、第１のドクターブレード５４により平坦化し、第１のコーティングロール５３によりロール型５１の外周面に塗布する。
領域αを構成するための活性エネルギー線硬化性組成物α、光拡散微粒子、必要に応じて、光拡散微粒子、他の添加剤を所望の配合量にて混合し、得られた混合物αを第２のノズル５２’から吐出し、第２のドクターブレード５４’により平坦化し、第２のコーティングロール５３’により基材２１に塗布する。
ロール型５１とニップロール５５の間隔を調整し、光学フィルムのベース層の厚さを設定する。
ロール型５１を回転させながら、ロール型５１の外周面と基材２１との間の領域に活性エネルギー線照射装置５６により活性エネルギー線を照射し硬化させる。得られた硬化物をロール型５１から剥離することで、基材２１を有する光学フィルム１０が得られる。
【００７６】
（工程Ａ）
工程Ａは、凹形状のマイクロレンズ転写部が複数配置された外周面を有するロール型を回転させ、ロール型の外周面に沿ってロール型の回転方向に基材を走行させながら、ロール型の外周面に活性エネルギー線硬化性組成物βを塗布し、マイクロレンズ転写部の一部を活性エネルギー線硬化性組成物βで充填する工程である。
【００７７】
活性エネルギー線硬化性組成物βを含む混合物βの粘度は、光学フィルムの製造時の取り扱い性に優れることから、１０ｍＰａ・ｓ〜３０００ｍＰａ・ｓが好ましく、２０ｍＰａ・ｓ〜２５００ｍＰａ・ｓがより好ましく、３０ｍＰａ・ｓ〜２０００ｍＰａ・ｓが更に好ましい。
【００７８】
ロール型としては、例えば、アルミニウム、黄銅、鋼等の金型；シリコーン樹脂、ウレタン樹脂、エポキシ樹脂、ＡＢＳ樹脂、フッ素樹脂、ポリメチルペンテン樹脂等の樹脂型；樹脂にめっきを施した型；樹脂に各種金属粉を混合した材料で作製した型等が挙げられる。これらのロール型の中でも、耐熱性や機械強度に優れ、連続生産に適していることから、金型が好ましい。具体的には、金型は、重合発熱に対する耐久性に優れ、変形しにくい、傷が付きにくい、温度制御が可能である、精密成形に適している等の多くの点で好ましい。
【００７９】
ロール型は、光学フィルムの凸形状のマイクロレンズを転写形成するため、前記凸形状に対応する凹形状の転写部を有する。
転写部の製造方法としては、例えば、ダイヤモンドバイトによる切削、国際公開２００８／０６９３２４号パンフレットに記載されるようなエッチング等が挙げられる。これらの転写部の製造方法の中でも、球欠形状等の曲面を有する凹形状を形成する場合、ロール型の生産性に優れることから、国際公開２００８／６９３２４号パンフレットに記載されるようなエッチングが好ましく、角錐形状等の曲面を有さない凹形状を形成する場合、ロール型の生産性に優れることから、ダイヤモンドバイトによる切削が好ましい。
また、転写部の製造方法としては、転写部の窪みと反転した突起を有するマスター型から、電鋳法を用いて作製した金属薄膜をロール芯部材に巻きつけて、円筒形のロール型を製造する方法を用いることができる。
【００８０】
ロール型の内部又は外部には、表面温度を維持するために、必要に応じて、シーズヒータや温水ジャケット等の熱源設備を設けてもよい。
【００８１】
ロール型の回転速度即ちロール型外周面の走行速度は、光学フィルムの成形性及び生産性に優れることから、０．１ｍ／分〜５０ｍ／分が好ましく、０．３ｍ／分〜４０ｍ／分がより好ましく、０．５ｍ／分〜３０ｍ／分が更に好ましい。
【００８２】
活性エネルギー線硬化性組成物βを含む混合物βをロール型に塗布する際、マイクロレンズ内の気泡を抑制することができることから、混合物βを平坦化して塗布することが好ましい。
平坦化手段としては、例えば、ドクターブレード、エアブレード、エアナイフ、ロールコーター、バーコーター等が挙げられる。これらの平坦化手段は、１種を単独で用いてもよく、２種以上を併用してもよい。これらの平坦化手段の中でも、マイクロレンズ内の気泡を抑制することができることから、ドクターブレードが好ましい。
【００８３】
前述したように、光学フィルムにおける領域βの役割を十分果たすことから、領域αをできるだけ多く領域βで覆うことが好ましい。そのためには、活性エネルギー線硬化性組成物βを含む混合物βの塗布が、混合物βをロール型の外周面の凹形状のマイクロレンズ転写部表面に追従させる塗布であることが好ましい。塗布に際して混合物βをマイクロレンズ転写部の表面に追従させることは、換言すれば、混合物βが、マイクロレンズ転写部表面に押し付けられながら流動し、これによりマイクロレンズ転写部表面の少なくとも一部に倣った凸形状の表面になることを意味する。
【００８４】
混合物βをマイクロレンズ転写部表面に追従させる塗布の方法としては、例えば、テーパ状の鋭利な先端を有するドクターブレード、ロールコーター又はバーコーターを回転するロール型の表面に押し付けながら、混合物βのバンクを形成し、凹形状のマイクロレンズ転写部の周縁エッジ部とドクターブレード、ロールコーター又はバーコーターとにより混合物βにせん断力を作用し、その結果、凹形状に倣った混合物βの表面に表面張力が作用するようになる方法等が挙げられる。
これにより、光学フィルム内の気泡の発生を抑制でき、かつ、領域αをできるだけ多く領域βで覆うことができ、光学フィルムにおける領域βの役割を十分果たすことができる。
【００８５】
（工程Ｂ）
工程Ｂは、ロール型の外周面と基材との間に活性エネルギー線硬化性組成物αを供給する工程である。
【００８６】
活性エネルギー線硬化性組成物αを含む混合物αの粘度は、光学フィルムの製造時の取り扱い性に優れることから、１０ｍＰａ・ｓ〜３０００ｍＰａ・ｓが好ましく、２０ｍＰａ・ｓ〜２５００ｍＰａ・ｓがより好ましく、３０ｍＰａ・ｓ〜２０００ｍＰａ・ｓが更に好ましい。
【００８７】
活性エネルギー線硬化性組成物αを含む混合物αは、走行する基材に塗布して供給してもよく、活性エネルギー線硬化性組成物βを含む混合物βが塗布されたロール型に供給してもよいが、ベース層の厚さを制御することができることから、走行する基材に塗布して供給することが好ましい。
【００８８】
活性エネルギー線硬化性組成物αを含む混合物αを基材に塗布する際、マイクロレンズ内の気泡を抑制することができることから、混合物αを平坦化して塗布することが好ましい。
平坦化手段としては、例えば、ドクターブレード、エアブレード、エアナイフ、ロールコーター、バーコーター等が挙げられる。これらの平坦化手段は、１種を単独で用いてもよく、２種以上を併用してもよい。これらの平坦化手段の中でも、マイクロレンズ内の気泡を抑制することができることから、バーコーターが好ましい。
【００８９】
（工程Ｃ）
工程Ｃは、ロール型の外周面と基材との間に少なくとも活性エネルギー線硬化性組成物αを挟持した状態で、ロール型の外周面と基材との間の領域に活性エネルギー線を照射し硬化させる工程である。
【００９０】
工程Ｃの前に、活性エネルギー線硬化性組成物βを含む混合物βに活性エネルギー線を照射し硬化させる工程を含んでもよい。
前記工程を経ることで、領域αと領域βとの界面が明確になる。
一方、前記工程を経ないと、領域αと領域βとの界面付近がグラデーション化され、領域αと領域βとの界面付近が、領域αの成分と領域βの成分の両方を含む領域となる。
【００９１】
活性エネルギー線としては、例えば、紫外線、電子線、Ｘ線、赤外線、可視光線等が挙げられる。これらの活性エネルギー線の中でも、活性エネルギー線硬化性組成物の硬化性に優れ、光学フィルムの劣化を抑制することができることから、紫外線、電子線が好ましく、紫外線がより好ましい。
【００９２】
活性エネルギー線の発光光源としては、例えば、ケミカルランプ、低圧水銀ランプ、高圧水銀ランプ、メタルハライドランプ、無電極紫外線ランプ、可視光ハロゲンランプ、キセノンランプ等が挙げられる。
【００９３】
活性エネルギー線の積算光量は、活性エネルギー線硬化性組成物の硬化性に優れ、光学フィルムの劣化を抑制することができることから、０．０１Ｊ／ｃｍ２〜１０Ｊ／ｃｍ２が好ましく、０．５Ｊ／ｃｍ２〜８Ｊ／ｃｍ２がより好ましい。
【００９４】
（工程Ｄ）
工程Ｄは、工程Ｃで得られた硬化物をロール型から剥離する工程である。
【００９５】
硬化物をロール型から剥離しやすくするため、ロール型に剥離処理をしてもよく、混合物α又は混合物βに離型剤を含ませてもよい。
【００９６】
本発明の光学フィルムの製造方法について、他にも国際公開２０１３／０８０７９４号パンフレットの記載されることを参考にすることができる。
【００９７】
（面発光体）
本発明の面発光体は、本発明の光学フィルム及びＥＬ素子を含む。
本発明の面発光体としては、例えば、図６に示す面発光体等が挙げられる。
図６に示す面発光体は、ガラス基板３１、陽極３２、発光層３３、陰極３４が順次積層されたＥＬ素子３０のガラス基板３１の表面に、粘着層２２、基材２１を介して、光学フィルム１０が積層されている。
【００９８】
本発明の面発光体は、本発明の光学フィルムを含むことから、光取り出し効率や正面輝度に優れ、出射光波長の出射角度依存性を抑制する。
そのため、本発明の面発光体は、例えば、照明、ディスプレイ、スクリーン等に好適に用いることができる。
【実施例】
【００９９】
以下、実施例により本発明を具体的に説明するが、本発明はこれらの実施例に限定されるものではない。
【０１００】
（光取り出し効率の測定）
実施例・比較例・参考例で得られた面発光体を、半球型全光束測定システム（機種名「ＨＭシリーズ」、分光器「ＭＣＰＤ９８００」、大塚電子（株）製）のサンプル台に設置し、面発光体外周からの光が半球積分球内に入らないように、実施例・比較例・参考例で得られた面発光体の周辺を拡散シート（商品名「ＭＣ−ＰＥＴ」、古河電気工業（株）製、厚さ１ｍｍ）でカバーした。この状態で、有機ＥＬ素子に１００ｍＡの電流を通電し、実施例・比較例・参考例で得られた面発光体をそれぞれ発光させ、光出射面から出射する全光束を測定した。
参考例で得られた面発光体の光子数を１００％としたときの、実施例で得られた面発光体の光子数の割合を、光取り出し効率とした。
【０１０１】
（正面輝度の測定）
実施例・比較例・参考例で得られた面発光体の有機ＥＬ素子に１００ｍＡの電流を通電しそれぞれ発光させ、分光輝度計（機種名「ＭＣＰＤ−７７００」、大塚電子（株）製）を用いて、光出射面の法線方向に出射する光の輝度値を測定した。
参考例で得られた面発光体の輝度値を１００％としたときの、実施例で得られた面発光体の輝度値の割合を、正面輝度とした。
【０１０２】
（色度変化量の測定）
実施例・比較例・参考例で得られた面発光体の有機ＥＬ素子に１００ｍＡの電流を通電しそれぞれ発光させ、分光輝度計（機種名「ＭＣＰＤ−７７００」、大塚電子（株）製）を用いて、光出射面の法線方向を０度としたときの０度〜８０度において２度ごとに、ｕ’ｖ’表色系の色度ｕ’、ｖ’を測定した。各角度のｕ’の値及びｕ’の平均値を横軸に、各角度のｖ’の値及びｖ’の平均値を縦軸にプロットし、ｕ’の平均値及びｖ’の平均値をプロットした点から各角度のｕ’の値及び各角度のｖ’の値をプロットした点までの距離を算出し、その距離が最も長くなる時の値を色度変化量とした。
尚、色度変化量が小さいほど、面発光体の出射光波長の出射角度依存性が抑制されたことを意味する。
【０１０３】
（材料）
マトリックス樹脂Ａ：後述する製造例１で製造した活性エネルギー線硬化性組成物の硬化物（屈折率１．５２）
光拡散微粒子Ａ：メラミン樹脂球状微粒子（商品名「２０００Ｍ」、日産化学工業（株）製、屈折率１．６５、体積平均粒子径２μｍ）
光拡散微粒子Ｂ：シリコーン樹脂球状微粒子（商品名「ＴＳＲ９０００」、メンティブ・パフォーマンス・マテリアルズ社製、屈折率１．４２、体積平均粒子径２μｍ）
有機ＥＬ素子Ａ：有機ＥＬ照明モジュール（商品名「ＯＬＥ−Ｐ０９０９−Ｌ３」、パイオニアＯＬＥＤライティングデバイス（株）製）の光出射面側の表面の光取り出し部材を剥離した有機ＥＬ素子
【０１０４】
［製造例１］
（混合物Ａ及び混合物Ｂの製造）
ガラス製のフラスコに、ジイソシアネート化合物としてヘキサメチレンジイソシアネート１１７．６ｇ（０．７モル）及びイソシアヌレート型のヘキサメチレンジイソシアネート３量体１５１．２ｇ（０．３モル）、水酸基含有（メタ）アクリレートとして２−ヒドロキシプロピルアクリレート１２８．７ｇ（０．９９モル）及びペンタエリスリトールトリアクリレート６９３ｇ（１．５４モル）、触媒としてジラウリル酸ジ−ｎ−ブチルスズ２２．１ｇ、並びに重合禁止剤としてハイドロキノンモノメチルエーテル０．５５ｇを供給し、７５℃に昇温し、７５℃に保ったまま攪拌を続け、フラスコ内の残存イソシアネート化合物の濃度が０．１モル／Ｌ以下になるまで反応させ、室温に冷却し、ウレタン多官能アクリレートを得た。
得られたウレタン多官能アクリレート３５質量部、ポリブチレングリコールジメタクリレート（商品名「アクリエステルＰＢＯＭ」、三菱レイヨン（株）製、数平均分子量６５０）２０質量部、ビスフェノールＡのエチレンオキサイド付加物のジ（メタ）アクリレート（商品名「ニューフロンティアＢＰＥＭ−１０」、第一工業製薬（株）製）４０質量部、フェノキシエチルアクリレート（商品名「ニューフロンティアＰＨＥ」、第一工業製薬（株）製）５質量部及び１−ヒドロキシシクロヘキシルフェニルケトン（商品名「イルガキュア１８４」、ＢＡＳＦ社製）１．２質量部を混合し、活性エネルギー線硬化性組成物を得た。
得られた活性エネルギー線硬化性組成物１００質量部及び光拡散微粒子Ａ４３質量部を混合し、混合物Ａを得た。また、得られた活性エネルギー線硬化性組成物を混合物Ｂとした。
【０１０５】
［製造例２］
（ロール型の製造）
外径２００ｍｍ、軸方向の長さ３２０ｍｍの鋼製のロールの外周面に、厚さ２００μｍ、ビッカース硬度２３０Ｈｖの銅めっきを施した。銅めっき層の表面に感光剤を塗布し、レーザ露光、現像及びエッチングを行い、銅めっき層に直径５０μｍ、深さ２５μｍの半球状の窪みが最小間隔３μｍで六方配列に並んでいる転写部が形成された型を得た。得られた型の表面に、防錆性及び耐久性を付与するため、クロムめっきを施し、ロール型を得た。
【０１０６】
［参考例］
有機ＥＬ素子Ａをそのまま面発光体として用いた。用いた面発光体の光学特性の評価結果を、表１に示す。
【０１０７】
［実施例１］
製造例２で得られたロール型を回転させ、ロール型の外周面に沿ってロール型の回転方向にポリエチレンテレフタレート基材（商品名「コスモシャインＡ４１００」、東洋紡（株）製）を走行させながら、ロール型の外周面に混合物Ｂを４３体積％塗布し、マイクロレンズ転写部の一部を混合物Ｂで充填させた。次いで、ロール型の外周面と走行している基材との間に混合物Ａを５７体積％塗布し、ロール型の外周面と基材との間の領域に混合物Ａと混合物Ｂを挟持した状態で紫外線を照射し硬化させた。得られた硬化物をロール型から剥離し、光学フィルムを得た。
マイクロレンズ内の組成は、混合物Ａの硬化物が４４体積％、混合物Ｂの硬化物５６体積％であった。また、ベース層の厚さは、６μｍであった。更に、電子顕微鏡にて撮影した光学フィルムのマイクロレンズを有する表面の写真から、光学フィルムの面積に対するマイクロレンズの底面部の面積の割合は、７０％であった。
有機ＥＬ素子Ａの光出射面側に、粘着層としてカーギル標準屈折液（屈折率１．５２、（株）モリテックス製）を塗布し、有機ＥＬ素子Ａの光出射面と基材の面とを光学密着させ、面発光体を得た。得られた面発光体の光学特性の評価結果を、表１に示す。
【０１０８】
［実施例２〜４、比較例１〜３］
表１に記載の組成やベース層の厚さに変更した以外は、実施例１と同様に操作を行い、面発光体を得た。得られた面発光体の光学特性の評価結果を、表１に示す。
尚、いずれの実施例、比較例においても、マイクロレンズ内の組成について、領域αを構成する混合物の硬化物を４４体積％、領域βを構成する混合物の硬化物を５６体積％となるよう、混合物の塗布量を調整した。
【０１０９】
【表１】
2016018050.tif 000003
【０１１０】
実施例１〜４で得られた面発光体は、光取り出し効率や正面輝度に優れ、出射光波長の出射角度依存性を抑制することができた。
一方、比較例１〜３で得られた面発光体は、領域αを構成するマトリックス樹脂Ｍαの屈折率と領域αに含まれる光拡散微粒子Ｐαの屈折率との差が小さく、正面輝度に劣り、出射光波長の出射角度依存性を抑制することができなかった。
【産業上の利用可能性】
【０１１１】
本発明の光学フィルムは、面発光体の光取り出し効率や正面輝度を向上させ、面発光体の出射光波長の出射角度依存性を抑制させることから、本発明の光学フィルムを含む面発光体は、例えば、照明、ディスプレイ、スクリーン等に好適に用いることができる。
【符号の説明】
【０１１２】
１０    光学フィルム
１１    マイクロレンズ
１２    領域α
１３    領域β
１４    マイクロレンズ層
１５    ベース層
１６    マイクロレンズの底面部
２１    基材
２２    粘着層
３０    ＥＬ素子
３１    ガラス基板
３２    陽極
３３    発光層
３４    陰極
５０    装置
５１    ロール型
５２    第１のノズル
５２’  第２のノズル
５３    第１のコーティングロール
５３’  第２のコーティングロール
５４    第１のドクターブレード
５４’  第２のドクターブレード
５５    ニップロール
５６    活性エネルギー線照射装置
【図１】
2016018050.tif 000004
【図２】
2016018050.tif 000005
【図３】
2016018050.tif 000006
【図４】
2016018050.tif 000007
【図５】
2016018050.tif 000008
【図６】
2016018050.tif 000009